그 결과 형성 된 수지 용융물 은 압출기 의 T - 다이 를 통해 압출 되 었 고 , 그리고 나 서 표 3 에 도시 된 선형 압력 하 에서 일본 특개평 11 - 235747 의 실시 예 1 에 기재 된 터치 롤 을 사용 하 여 필름 으로 형성 되 었 다 . 성형 롤 과 터치 롤 은 500 mm 의 직경 을 가졌 다 . 최상류 측 에 120 ℃, 중간 측 에 125 ℃, 및 최하 류 측 에 115 ℃ 로 설정 된 연속 적 인 3 개 의 성형 롤 을 통과 한 후 에 , 필름 은 양 가장자리 가 다듬 어 졌 다 ( 각 가장자리 는 전체 폭 의 3 %). 이 필름 은 양 가장자리 가 10 mm 의 폭 과 30 ㎛ 의 높이 를 갖 는 마디 로 형성 되 었 고 , 그리고 나 서 30 m / 분 의 속도 로 권 취 되 었 다 . 이렇게 권 취 된 필름 은 1 . 5 m 의 폭 과 3000 m 의 길이 를 가졌 다 .